(57)【要約】【課題】良好な導電性と優れたマイグレーション耐性を有する透明導電パターンを得ることができ、少ない工程で製造可能な銀ナノワイヤインクと、その銀ナノワイヤインクを用いた透明導電フィルムを提供する。【解決手段】分子内に尿素結合を有する分子量６０〜２５０の低分子量尿素化合物、銀ナノワイヤ、バインダー樹脂及び分散媒を含む銀ナノワイヤインク、及びその銀ナノワイヤインクを透明基材上へ塗布、乾燥することにより得られる透明導電フィルムである。【選択図】なし【特許請求の範囲】
【請求項１】
分子内に尿素結合を有する分子量６０〜２５０の低分子量尿素化合物、銀ナノワイヤ、バインダー樹脂及び分散媒を含む銀ナノワイヤインク。
【請求項２】
前記銀ナノワイヤインク中の前記低分子量尿素化合物の含有率が０．０２〜０．２０質量％、銀ナノワイヤの含有率が０．０１〜１．５０質量％、バインダー樹脂の含有率が０．０１〜２．００質量％である請求項１に記載の銀ナノワイヤインク。
【請求項３】
前記低分子量尿素化合物が、尿素、尿素の水素原子の１つまたは２つが、炭素原子数が１〜３のアルキル基またはフェニル基に置換された置換尿素化合物、からなる群から選択される少なくとも一種である請求項１又は２に記載の銀ナノワイヤインク。
【請求項４】
前記バインダー樹脂がエチルセルロースもしくはポリ−Ｎ−ビニルピロリドンである請求項１〜３のいずれか一に記載の銀ナノワイヤインク。
【請求項５】
前記分散媒が、水と、ＣｎＨ２ｎ＋１ＯＨ（ｎは１〜３の整数）で表される炭素原子数が１〜３の飽和一価アルコールの少なくとも一種と、を含む請求項１〜４のいずれか一に記載の銀ナノワイヤインク。
【請求項６】
前記分散媒が、さらにエチレングリコール、プロピレングリコール、エチレングリコールモノメチルエーテル、エチレングリコールモノエチルエーテル、プロピレングリコールモノメチルエーテル、プロピレングリコールモノエチルエーテルからなる群から選択される少なくとも一種を含む請求項５に記載の銀ナノワイヤインク。
【請求項７】
請求項１〜６のいずれか一に記載の銀ナノワイヤインクよりなる透明導電層が透明基材上に形成された透明導電フィルム。
【請求項８】
前記透明基材がシクロオレフィンポリマー、ポリカーボネート、ポリエチレンテレフタレートのいずれかのフィルムである請求項７に記載の透明導電フィルム。
【発明の詳細な説明】
【技術分野】
【０００１】
本発明は、透明導電パターン形成用の銀ナノワイヤインク及び上記銀ナノワイヤインクを基材上に塗布した透明導電フィルムに関する。
【背景技術】
【０００２】
銀ナノワイヤを導電部材として含む透明導電パターンに高温高湿下で電圧を印加すると、銀ナノワイヤから溶解した銀イオンが透明導電パターン間に拡散する現象（マイグレーション）が見られることがある。この現象はパターン間の短絡や劣化の要因となりうるため、銀イオンの拡散を抑制して透明導電パターン間のマイグレーション耐性を向上させることが求められている。【０００３】
下記特許文献１〜３には、銀イオン補捉剤、腐食防止剤、キレート化剤を添加することで銀イオンの拡散を抑制できる銀ナノワイヤ含有導電性パターン部材や、導電性ペーストが開示されている。【０００４】
しかしながら、特許文献１に記載の方法では、銀ナノワイヤを基材上に塗布した後、銀イオン補捉剤を付与させる工程が別途必要であり、工程が煩雑になるという問題がある。【０００５】
また、特許文献２で用いられている腐食防止剤や、特許文献３で用いられているキレート化剤は、金属ナノワイヤの表面に結合することで効果を発揮するため、ナノワイヤ同士の接触を妨げ導電性が悪化する懸念がある。
【先行技術文献】
【特許文献】
【０００６】
【特許文献１】特開２０１３−２０１００３号公報
【特許文献２】特表２００９−５０５３５８号公報
【特許文献３】特開２００６−２６０８８５号公報
【発明の概要】
【発明が解決しようとする課題】
【０００７】
本発明は、良好な導電性と優れたマイグレーション耐性を有する透明導電パターンを得ることができ、より少ない工程で製造可能な銀ナノワイヤインクと、その銀ナノワイヤインクを用いた透明導電フィルムを提供することを目的とする。
【課題を解決するための手段】
【０００８】
上記目的を達成するために、本発明は以下の実施態様を含む【０００９】
［１］分子内に尿素結合を有する分子量６０〜２５０の低分子量尿素化合物、銀ナノワイヤ、バインダー樹脂及び分散媒を含むことを特徴とする銀ナノワイヤインク。【００１０】
［２］上記銀ナノワイヤインク中の上記低分子量尿素化合物の含有率が０．０２〜０．２０質量％、銀ナノワイヤの含有率が０．０１〜１．５０質量％、バインダー樹脂の含有率が０．０１〜２．００質量％である［１］に記載の銀ナノワイヤインク。【００１１】
［３］上記低分子量尿素化合物が、尿素、尿素の水素原子の１つまたは２つが、炭素原子数が１〜３のアルキル基またはフェニル基に置換された置換尿素化合物、からなる群から選択される少なくとも一種である［１］又は［２］に記載の銀ナノワイヤインク。【００１２】
［４］上記バインダー樹脂が、エチルセルロースもしくはポリ−Ｎ−ビニルピロリドンである［１］〜［３］のいずれか一に記載の銀ナノワイヤインク。【００１３】
［５］上記分散媒が、水と、ＣｎＨ２ｎ＋１ＯＨ（ｎは１〜３の整数）で表される炭素原子数が１〜３の飽和一価アルコールの少なくとも一種と、を含む［１］〜［４］のいずれか一に記載の銀ナノワイヤインク。【００１４】
［６］上記分散媒が、さらにエチレングリコール、プロピレングリコール、エチレングリコールモノメチルエーテル、エチレングリコールモノエチルエーテル、プロピレングリコールモノメチルエーテル、プロピレングリコールモノエチルエーテルからなる群から選択される少なくとも一種を含む［５］に記載の銀ナノワイヤインク。【００１５】
［７］上記［１］〜［６］のいずれか一に記載の銀ナノワイヤインクよりなる透明導電層が透明基材上に形成された透明導電フィルム。【００１６】
［８］上記透明基材が、シクロオレフィンポリマー、ポリカーボネート、ポリエチレンテレフタレートのいずれかのフィルムである［７］に記載の透明導電フィルム。
【発明の効果】
【００１７】
本発明の銀ナノワイヤインク及び透明導電フィルムを用いることにより、良好な導電性と優れたマイグレーション耐性を有する透明導電パターンを提供することができる。
【発明を実施するための形態】
【００１８】
以下、本発明を実施するための形態（以下、「実施形態」という）を説明するが、本発明の趣旨を逸脱しない限り本発明は以下の実施形態に限定されるものではない。
【００１９】
本発明の第一の実施形態は銀ナノワイヤインクであり、分子内に尿素結合を有する分子量６０〜２５０の低分子量尿素化合物、銀ナノワイヤ、バインダー樹脂及び分散媒を含むことを特徴とする。
【００２０】
＜分子内に尿素結合を有する分子量６０〜２５０の低分子量尿素化合物＞
本実施形態の銀ナノワイヤインクは、分子内に尿素結合を有する分子量６０〜２５０の低分子量尿素化合物（以下、「低分子量尿素化合物」ということがある）を含む。分子内に尿素結合を有する化合物が銀ナノワイヤインク中に含まれることにより、効果を発現するメカニズムは定かではないが、銀ナノワイヤインクにより形成される透明導電フィルムの良好な導電性を保持しながらマイグレーション耐性を向上する効果を有する。分子量が２５０以下であると、インク溶媒（分散媒）への溶解性が良好である。尿素結合とは、（−ＮＨ−Ｃ（＝Ｏ）−ＮＨ−）であり、尿素結合を有する代表的な化合物は尿素（分子量：６０．１）である。また、尿素の窒素原子に結合する水素原子の少なくとも１つが他の置換基、例えば炭素原子数が１〜１３のアルキル基、シクロアルキル基、炭素原子数が６〜１４のアリール基に置換されたＮ−置換尿素化合物であってもよい。Ｎ−置換尿素の例としては、１−メチル尿素、１−エチル尿素、１−プロピル尿素、１−ブチル尿素、１−ペンチル尿素、１−ヘキシル尿素、１−オクチル尿素、１−デシル尿素、１−シクロペンチル尿素、１−シクロヘキシル尿素、１−シクロオクチル尿素、１−（フェニルエチル）尿素、１−（フェニルブチル）尿素、１−（フェニルオクチル）尿素、１−フェニル尿素、１−（メチルフェニル）尿素、１−（エチルフェニル）尿素、１−（プロピルフェニル）尿素、１−（ブチルフェニル）尿素、１−（ペンチルフェニル）尿素、１−（ヘキシルフェニル）尿素、１−（ヘプチルフェニル）尿素、１−（オクチルフェニル）尿素、１−（ビフェニル）尿素、１−（ジメチルフェニル）尿素、１−（ジエチルフェニル）尿素、１−（ジプロピルフェニル）尿素、１−（ジブチルフェニル）尿素、１−（トリメチルフェニル）尿素、１−（トリエチルフェニル）尿素、１−（フェニルメチル）尿素、１−（フェニルエチル）尿素、１−（フェニルプロピル）尿素、１−（フェニルブチル）尿素、１−（フェニルペンチル）尿素、１−（フェニルヘキシル）尿素、１−（フェニルヘプチル）尿素、１−（フェニルオクチル）尿素、１，３−ジメチル尿素、１，３−ジエチル尿素、１，３−ジプロピル尿素、１，３−ジブチル尿素、１，３−ジペンチル尿素、１，３−ジヘキシル尿素、１，３−ジシクロペンチル尿素、１，３−ジシクロヘキシル尿素、１，３−ジフェニル尿素、１，３−ジ（メチルフェニル）尿素、１，３−ジ（ジメチルフェニル）尿素、１，３−ジ（フェニルメチル）尿素等が挙げられる。これらの尿素化合物の中でも後述の分散媒への溶解性や分子量を考慮した配合量の観点から、尿素、尿素の水素原子の１つまたは２つが、炭素原子数が１〜３のアルキル基またはフェニル基に置換された置換尿素化合物、からなる群から選択される少なくとも一種であることが好ましく、尿素であることがより好ましい。
【００２１】
銀ナノワイヤインク中における低分子量尿素化合物の含有率は、０．０２〜０．２０質量％が好ましく、０．０３〜０．１５質量％がより好ましく、０．０３〜０．１０質量％がさらに好ましく、０．０３〜０．０７質量％が特に好ましい。０．０２質量％以上であると銀ナノワイヤインクを塗布して得られたフィルムが良好なマイグレーション耐性を示す。０．２０質量％以下であると、銀ナノワイヤインクを塗布、乾燥後に分子内に尿素結合を有する化合物の結晶が析出することを防ぐことができる。
【００２２】
＜銀ナノワイヤ＞
本実施形態の銀ナノワイヤインクは、導電材料として銀ナノワイヤを含む。銀ナノワイヤは、径がナノメートルオーダーであって１次元方向に高いアスペクト比を有する銀であり、ワイヤ状またはチューブ状の形状を有する導電材料である。本明細書において、「ワイヤ状」と「チューブ状」はいずれも線状であるが、前者は中央が中空ではないもの、後者は中央が中空であるものを意図する。性状は、柔軟であってもよく、剛直であってもよい。前者を「狭義の銀ナノワイヤ」、後者を「狭義の銀ナノチューブ」と呼び、以下、本明細書において「銀ナノワイヤ」は狭義の銀ナノワイヤと狭義の銀ナノチューブを包括する意味で用いる。狭義の銀ナノワイヤ、狭義の銀ナノチューブは、単独で用いてもよく、混合して用いてもよい。
【００２３】
銀ナノワイヤの太さは、細いほうが透明性（全光線透過率）の観点からは好ましい。そのため、ワイヤ径の平均値としては、１００ｎｍ以下が好ましく、５０ｎｍ以下がより好ましく、４０ｎｍ以下がさらに好ましい。一方、強度、取扱易さの観点から２ｎｍ以上が好ましく、５ｎｍ以上がより好ましく、１０ｎｍ以上がさらに好ましい。
【００２４】
また、銀ナノワイヤの長軸の長さの平均は、導電性の観点からは長いほうが好ましいが、ファインパターンに対応しようとすればある程度長さを制限する必要がある。そのため、ワイヤ長の平均値としては、導電性の観点から２μｍ以上が好ましく、５μｍ以上がより好ましく、１０μｍ以上がさらに好ましい。一方、ファインパターンへの対応の観点から１００μｍ以下が好ましく、５０μｍ以下がより好ましく、４０μｍ以下がさらに好ましい。
【００２５】
銀ナノワイヤは、径の太さの平均及び長軸の長さの平均が上記範囲を満たすとともに、アスペクト比の平均が１００以上であることが好ましく、２００以上であることがより好ましく、３００以上であることがさらに好ましい。ここで、アスペクト比は、銀ナノワイヤの径の平均値をｂ、長軸の長さの平均値をａと近似した場合、ａ／ｂで求められる値である。ａ及びｂは、走査型電子顕微鏡を用いて任意に１００本測定しその算術平均値として求める。
【００２６】
インク中における銀ナノワイヤの含有率は、０．０１〜１．５０質量％が好ましく、０．０５〜１．００質量％がより好ましく、０．１０〜０．５０質量％がさらに好ましく、０．１５〜０．３０質量％が特に好ましい。０．０１質量％以上であると、塗布して得られたフィルムが良好な導電性を示す。１．５０質量％以下であると、塗布して得られたフィルムが良好な光学特性（高い全光線透過率）を示す。
【００２７】
＜バインダー樹脂＞
本実施形態の銀ナノワイヤインクに用いることができるバインダー樹脂としては、インク中に銀ナノワイヤを均一に分散させ、フィルム化した後に透明基材と良好に密着するものであれば制限はない。銀ナノワイヤの分散性と基材への密着性を両立するという点で親水性の樹脂が好ましい。例えば、ポリ−Ｎ−ビニルピロリドン、ポリ−Ｎ−ビニルカプロラクタム、ポリ−Ｎ−ビニルアセトアミドのようなポリ−Ｎ−ビニル化合物、エチルセルロース、ヒドロキシエチルセルロース、ヒドロキシプロピルセルロ−ス、アセチルセルロースのようなセルロース化合物、ポリエチレングリコール、ポリプロピレングリコール、ポリテトラメチレンエーテルグリコールのようなポリアルキレングリコール化合物等が挙げられるが、特に、エチルセルロースやポリ−Ｎ−ビニルピロリドンがより好ましい。
【００２８】
インク中におけるバインダー樹脂の含有率は、０．０１〜２．００質量％が好ましく、０．０３〜１．６０質量％がより好ましく、０．１５〜１．２０質量％がさらに好ましく、０．０３〜０．８０質量％が特に好ましい。０．０１質量％以上であると、塗膜を均一に形成することができるとともに銀ナノワイヤの透明基材との密着性を確保できる。２．００質量％以下であると、塗布して得られたフィルムが良好な導電性を示す。
【００２９】
＜分散媒＞
本実施形態の銀ナノワイヤインクに用いることができる分散媒としては、上記低分子量尿素化合物およびバインダー樹脂を溶解し、かつ、銀ナノワイヤを分散させることができるものであれば特に制限はない。銀ナノワイヤを良好に分散するという点で極性溶媒が好ましい。極性溶媒としては、乾燥速度を容易に制御する事が出来る点で水やアルコールが挙げられ、両者の混合溶媒が好適である。混合溶媒に含まれるアルコールの含有量は、８５質量％以上９５質量％以下であることが好ましい。アルコールとしては、ＣｎＨ２ｎ＋１ＯＨ（ｎは１〜３の整数）で表される炭素原子数が１〜３の飽和一価アルコール（メタノール、エタノール、ノルマルプロパノール、イソプロパノール）が好ましい。上記炭素原子数が１〜３の飽和一価アルコールをアルコール中２０質量％以上９５質量％以下含むことが好ましく、アルコール中２５質量％以上８５質量％以下含むことがより好ましく、アルコール中３０質量％以上７０質量％以下含むことがさらに好ましい。上記炭素原子数が３以下の飽和一価アルコールを用いると乾燥が容易となるため工程上都合が良い。
【００３０】
アルコールとして、上記炭素原子数が１〜３の飽和一価アルコール以外のアルコールを併用することができる。併用できる上記炭素原子数が１〜３の飽和一価アルコール以外のアルコールとしては、エチレングリコール、プロピレングリコール、エチレングリコールモノメチルエーテル、エチレングリコールモノエチルエーテル、プロピレングリコールモノメチルエーテル、プロピレングリコールモノエチルエーテル等が挙げられる。上記炭素原子数が１〜３の飽和一価アルコール以外のアルコールは、アルコール中５質量％以上８０質量％以下含むことが好ましく、アルコール中１５質量％以上７５質量％以下含むことがより好ましく、アルコール中３０質量％以上７０質量％以下含むことがさらに好ましい。上記炭素原子数が１〜３の飽和一価アルコールと併用する事で乾燥速度を調整する事が出来る。
【００３１】
また、混合溶媒における水の含有率は、５質量％以上１５質量％以下であることが好ましく、５質量％以上１０質量％以下であることがより好ましい。混合溶媒における水の含有率が５質量％未満の場合、インクを基材に塗布した際にハジキが観察され、塗布する事が出来ないことがある。したがって、アルコールと水との混合溶媒中の（Ｓ１）水、（Ｓ２）上記炭素原子数が１〜３の飽和一価アルコール、（Ｓ３）上記炭素原子数が１〜３の飽和一価アルコール以外のアルコール、の好ましい含有比（質量比）は、（Ｓ１）：（Ｓ２）：（Ｓ３）が５〜１５：８０〜２５：１５〜７０であり、より好ましい含有比（質量比）は、（Ｓ１）：（Ｓ２）：（Ｓ３）が５〜１５：６５〜３０：３０〜６５（但し、（Ｓ１）＋（Ｓ２）＋（Ｓ３）＝１００）である。
【００３２】
本実施形態で用いられる銀ナノワイヤインクには、その印刷特性、導電性、光学特性等の性能に悪影響を及ぼさない限りにおいて、界面活性剤、酸化防止剤、フィラー等の添加剤を含有しても良い。組成物の粘性を調整するためにヒュームドシリカ等のフィラーを用いることができる。これらの添加剤の金属ナノワイヤインク中の配合量はトータルで５質量％以内とすることが好ましい。
【００３３】
本発明の第二の実施形態は透明導電フィルムであり、前述の銀ナノワイヤインクよりなる透明導電層が透明基材上に形成されたものである。
【００３４】
＜透明基材＞
本実施形態で使用できる透明基材は、透明であれば特に限定されず、着色していてもよいが、全光線透過率（可視光に対する透明性）は高い方が好ましく、全光線透過率が８０％以上であることが好ましい。透明基材の材質は特に限定されないが、柔軟性、耐屈曲性の面からは樹脂フィルムが好ましい。樹脂フィルムとしては、例えば、ポリエステル（ポリエチレンテレフタレート［ＰＥＴ］、ポリエチレンナフタレート［ＰＥＮ］等）、ポリカーボネート、アクリル樹脂（ポリメチルメタクリレート［ＰＭＭＡ］等）、シクロオレフィンポリマー等を好適に使用することができる。これらの樹脂フィルムの中でも、優れた光透過性（透明性）や柔軟性、機械的特性の点から、シクロオレフィンポリマー、ポリカーボネート、ポリエチレンテレフタレートを用いることがより好ましい。シクロオレフィンポリマーとしては、ノルボルネンの水素化開環メタセシス重合型シクロオレフィンポリマー（ＺＥＯＮＯＲ（登録商標、日本ゼオン社製）、ＺＥＯＮＥＸ（登録商標、日本ゼオン社製）、ＡＲＴＯＮ（登録商標、ＪＳＲ社製）等）やノルボルネン／エチレン付加共重合型シクロオレフィンポリマー（ＡＰＥＬ（登録商標、三井化学社製）、ＴＯＰＡＳ（登録商標、ポリプラスチックス社製））を用いることができる。
【００３５】
樹脂フィルムの厚みとしては、屈曲時の割れにくさという観点から３５０μｍ以下であることが好ましく、２００μｍ以下がより好ましく、１２５μｍ以下がより好ましい。また、取り扱いやすさという観点からは１０μｍ以上が好ましく、２０μｍ以上がより好ましく、３５μｍ以上がより好ましい。
【００３６】
＜透明導電層の形成＞
上記透明基材上への透明導電層の形成は、上記銀ナノワイヤインクを透明基材上へ塗布、乾燥することにより行われる。これにより、実施形態にかかる透明導電フィルムが形成される。
【００３７】
銀ナノワイヤインクの塗布方法としては、公知の方法であれば制限はなく、スプレーコート、バーコート、ロールコート、ダイコート、インクジェットコート、スクリーンコート、ディップコート、凸版印刷法、凹版印刷法、グラビア印刷法等を用いることができる。特に、大面積の塗布が容易であるという点で、バーコート、ダイコートが好ましい。この際に形成される透明導電層の形状については特に限定はないが、透明基材上に形成される配線、電極のパターンとしての形状、あるいは透明基材の全面または一部の面を被覆する膜（ベタパターン）としての形状等が挙げられる。形成した透明導電層は、加熱して溶媒（分散媒）を乾燥させることにより導電化することができる。なお、必要に応じて導電パターンに適宜な光照射を行ってもよい。
【実施例】
【００３８】
以下、本発明の実施例を具体的に説明する。なお、以下の実施例は、本発明の理解を容易にするためのものであり、本発明はこれらの実施例に制限されるものではない。【００３９】
＜透明導電フィルムの評価方法の概要＞
銀ナノワイヤインクを作製したのち、フィルム（透明基材）上に塗布、乾燥して透明導電フィルムを作製した。この透明導電フィルムにレーザーエッチングによってスリット部分を形成し、高温高湿下で電圧を印加してスリット部分が短絡するかどうか検証した。短絡しなかったものはマイグレーション耐性を有すると判定し、短絡したものはマイグレーション耐性がないと判定した。【００４０】
また、透明導電フィルムの表面抵抗値及び全光線透過率をあわせて測定した。【００４１】
＜銀ナノワイヤインク作製＞
表１に示す配合比で原料を混合し、ミックスローターＶＭＲ−５Ｒ（アズワン株式会社製）で３時間、室温、大気雰囲気下で撹拌（回転速度１００ｒｐｍ）して銀ナノワイヤインク１０ｇを作製した。なお、表１において、含窒素化合物としては、低分子量尿素化合物としての尿素（分子量：６０．１）と１，３−ジメチル尿素（分子量：８８．１）、１，３−ジエチル尿素（分子量：１１６．２）、１−フェニル尿素（分子量：１３６．２）、１，３−ジフェニル尿素（分子量：２１２．３）及び後述する比較例としてのベンゾトリアゾールを用いた。尿素、１，３−ジメチル尿素、１，３−ジエチル尿素、１−フェニル尿素、１，３−ジフェニル尿素は東京化成工業株式会社製の試薬であり、ベンゾトリアゾールは富士フイルム和光純薬株式会社製の試薬である。銀ナノワイヤは、ポリオール法で合成した平均径２６ｎｍ、平均長１８μｍのものを用いた。平均径と平均長の算出には、電界放出形走査電子顕微鏡ＪＳＭ−７０００Ｆ（日本電子株式会社製）を用い、任意に選択した１００本の銀ナノワイヤ寸法を測定し、その算術平均値を求めた。バインダー樹脂としてのポリ−Ｎ−ビニルピロリドン（ＰＶＰ）はＢＡＳＦ社製Ｓｏｋａｌａｎ（登録商標）Ｋ−９０（重量平均分子量３５万）を用い、エチルセルロースは日新化成株式会社製エトセル（登録商標）ＳＴＤ１００ＣＰＳ（重量平均分子量１８万）を用いた。分散媒としてのメタノール、エタノール、プロピレングリコールモノメチルエーテル（ＰＧＭＥ）は富士フイルム和光純薬株式会社製の試薬を用い、プロピレングリコール（ＰＧ）は旭硝子株式会社製のものを用いた。【００４２】
＜透明導電フィルム作製＞
プラズマ処理装置（積水化学工業株式会社製ＡＰ−Ｔ０３）を用いてプラズマ処理（使用ガス：窒素、搬送速度：５０ｍｍ／ｓｅｃ、処理時間：６ｓｅｃ、設定電圧：４００Ｖ）したＡ４サイズのシクロオレフィンポリマーフィルムＺＦ１４−１００（日本ゼオン株式会社製）上に、ＩＭＣ−７０Ｆ０−Ｃ型塗工機（株式会社井元製作所製）とスパイラルバーコーター（ＴＱＣ社製）を用い、ウェット膜厚が１５μｍとなるように銀ナノワイヤインクを基材（ＺＦ１４−１００）の全面に塗布した。その後、恒温器ＨＩＳＰＥＣ  ＨＳ３５０（楠本化成製）で１００℃、１０分間、大気雰囲気下で熱風乾燥し、透明導電フィルムを得た。【００４３】
［マイグレーション耐性評価］
＜レーザーエッチング＞
グリーンレーザーマーカーＬＰ−Ｇ（ＳＵＮＸ株式会社製）を用いて上記透明導電フィルムに３０μｍ幅のスリットが１本入るようにエッチング加工を施した。【００４４】
＜電圧印加試験＞
上記エッチング加工したサンプルを、スリット部分が長辺の中心に来るように１０ｃｍ×２ｃｍの短冊状にカットした。短冊の両端部の透明導電フィルムをマイグレーションテスターＭＩＧ―８６００Ｂ（ＩＭＶ株式会社製）にはんだづけし、マイグレーションテスター専用恒温恒湿槽ＴＨＣ−１２０（ＩＭＶ株式会社製）内に上記短冊を入れ、温度８５℃、相対湿度８５％の環境下で１３０時間、５Ｖの電圧を印加した後導通（短絡）の有無を確認した。【００４５】
［表面抵抗測定］
上記Ａ４サイズに銀ナノワイヤインクを全面塗布して形成した透明導電フィルムから３ｃｍ×３ｃｍの試験片を切り出し、試験片の中心部に手動式非破壊抵抗測定器ＥＣ−８０Ｐ（ナプソン株式会社製）の端子を当てて測定した。【００４６】
［全光線透過率測定］
上記３ｃｍ×３ｃｍの試験片を用い、ヘーズメーターＮＤＨ２０００（日本電色工業株式会社製）で測定した。【００４７】
表１に評価に使用した銀ナノワイヤインク組成と得られた透明導電フィルムの評価結果を示す。表中の表面抵抗および全光線透過率の測定値は、マイグレーション耐性評価前の測定値である。【００４８】
【表１】
2019198494.tif 000002
【００４９】
低分子量尿素化合物を配合した銀ナノワイヤインクを用いた実施例１〜１０では、電圧を印加した後も短絡が生じず、マイグレーション耐性が良好であった。一方、低分子尿素化合物を配合していない銀ナノワイヤインクを用いた比較例１，２では、電圧印加時に短絡が生じ、マイグレーション耐性が不良であった。また、実施例１，３，５，７，９と比較例１、実施例２，４，６，８，１０と比較例２の表面抵抗をそれぞれ比較すると、低分子量尿素化合物を含む銀ナノワイヤインクを用いた場合の表面抵抗は低分子量尿素化合物を含まない銀ナノワイヤインクを用いた場合の表面抵抗の１．１倍より小さい値であり、低分子量尿素化合物の添加がフィルムの導電性に与える影響が小さいことがわかる。【００５０】
一方、特許文献２に記載の腐食防止剤，特許文献３に記載のキレート剤に相当するベンゾトリアゾールを配合した銀ナノワイヤインクを用いた、比較例３では表面抵抗は測定範囲外（１０００Ω／□より高抵抗）、比較例４では表面抵抗は５０Ω／□より大きな値となり、ベンゾトリアゾールを含む銀ナノワイヤインクを用いた場合の表面抵抗がベンゾトリアゾールを含まない銀ナノワイヤインクを用いた場合の表面抵抗（比較例１，２）の１．３倍より大きい値であることがわかる。すなわち、ベンゾトリアゾールの添加がフィルムの導電性を大きく損なっているといえる。全光線透過率は実施例と比較例のすべてで同等の値であり、本発明の銀ナノワイヤインクを用いても光学特性（透明性）が損なわれないことも確認できた。【００５１】
以上の結果より、本発明の銀ナノワイヤインクを用いるとマイグレーション耐性が良好な透明導電フィルムを実現することができることが立証された。また、良好な導電性を維持するという点で既知の腐食防止剤を配合するより優れていることが示された。
【国際調査報告】
2019198494.tif 000003
2019198494.tif 000004
2019198494.tif 000005
2019198494.tif 000006